(57)【要約】【課題】  製造の際の離型性が良好で耐水性や機械物性に優れた植物繊維質ボードを製造する方法、及びそれに用いるバインダー組成物を提供する。【解決手段】  （Ａ）有機イソシアネートと、（Ｂ）アルキレンカーボネートと、場合により更に（Ｃ）分子内に二重結合を有する脂肪酸エステル化合物、（Ｄ）マレイン酸系化合物及び（Ｅ）ラジカル重合開始剤から選ばれた１種以上とからなる植物繊維質ボード用バインダー組成物である。また、このバインダー組成物を用いた植物繊維質ボードの製造方法である。【選択図】  図１
2006007741.tif 000002
【特許請求の範囲】
【請求項１】
次の（Ａ）及び（Ｂ）からなること、を特徴とする植物繊維質ボード用バインダー組成物。
（Ａ）有機イソシアネート
（Ｂ）アルキレンカーボネート
【請求項２】
次の（Ａ）、（Ｂ）及び（Ｃ）からなること、を特徴とする植物繊維質ボード用バインダー組成物。
（Ａ）有機イソシアネート
（Ｂ）アルキレンカーボネート
（Ｃ）分子内に二重結合を有する脂肪酸エステル化合物
【請求項３】
次の（Ａ）、（Ｂ）及び（Ｄ）からなること、を特徴とする植物繊維質ボード用バインダー組成物。
（Ａ）有機イソシアネート
（Ｂ）アルキレンカーボネート
（Ｄ）マレイン酸系化合物
【請求項４】
次の（Ａ）、（Ｂ）及び（Ｅ）からなること、を特徴とする植物繊維質ボード用バインダー組成物。
（Ａ）有機イソシアネート
（Ｂ）アルキレンカーボネート
（Ｅ）ラジカル重合開始剤
【請求項５】
次の（Ａ）、（Ｂ）、（Ｃ）及び（Ｄ）からなること、を特徴とする植物繊維質ボード用バインダー組成物。
（Ａ）有機イソシアネート
（Ｂ）アルキレンカーボネート
（Ｃ）分子内に二重結合を有する脂肪酸エステル化合物
（Ｄ）マレイン酸系化合物
【請求項６】
次の（Ａ）、（Ｂ）、（Ｃ）及び（Ｅ）からなること、を特徴とする植物繊維質ボード用バインダー組成物。
（Ａ）有機イソシアネート
（Ｂ）アルキレンカーボネート
（Ｃ）分子内に二重結合を有する脂肪酸エステル化合物
（Ｅ）ラジカル重合開始剤
【請求項７】
次の（Ａ）、（Ｂ）、（Ｄ）及び（Ｅ）からなること、を特徴とする植物繊維質ボード用バインダー組成物。
（Ａ）有機イソシアネート
（Ｂ）アルキレンカーボネート
（Ｄ）マレイン酸系化合物
（Ｅ）ラジカル重合開始剤
【請求項８】
次の（Ａ）、（Ｂ）、（Ｃ）、（Ｄ）及び（Ｅ）からなること、を特徴とする植物繊維質ボード用バインダー組成物。
（Ａ）有機イソシアネート
（Ｂ）アルキレンカーボネート
（Ｃ）分子内に二重結合を有する脂肪酸エステル化合物
（Ｄ）マレイン酸系化合物
（Ｅ）ラジカル重合開始剤
【請求項９】
植物繊維質材料に請求項１〜８のいずれか一項に記載の植物繊維質ボード用バインダー組成物を混合し、次いで該混合物をボード状に成形し、ラジカル重合させること、を特徴とする植物繊維質ボードの製造方法。
【発明の詳細な説明】
【技術分野】
【０００１】
本発明は、離型性と耐水性が良好で機械物性に優れた植物繊維質ボードの製造方法、及びそれに使用するバインダー組成物に関する。
【背景技術】
【０００２】
木材チップ又は繊維をバインダーで結合させたパーティクルボード又はファイバーボード等のボードは、家具材、建築の内装材、屋根板材などとして古くは１９５０年頃から工業的に生産されている。その製造に使用されるバインダーとしては、メラミン・ホルムアルデヒド樹脂、フェノール・ホルムアルデヒド樹脂、尿素・ホルムアルデヒド樹脂、有機ポリイソシアネート等が用いられている。
ところが、前記ボード用バインダーとして有機ポリイソシアネートを用いた場合、接着力及び耐水性が他の樹脂系のバインダーより優れ、かつ熱圧締時に有害なホルムアルデヒドを放出しない等の利点がある反面、熱圧締時に金属製の熱盤、コウル板、金型等に製品ボードが強く付着し、製品の取り出しが困難になるという欠点がある。
この欠点は、圧締に先立って熱盤、コウル板、金型等に予め離型性シートを挿入するか又は離型剤を各熱圧締工程毎に塗布することによりある程度解決できるが、かえって製造工程が複雑となるので実用的ではない。
【０００３】
また、親水性ウレタンプレポリマーを用いて多層パーティクルボードを製造する方法も提案されているが（特許文献１参照。）、得られるボードは耐水性、具体的には水浸積時の膨潤率が大きいという問題がある。
【０００４】
更に、熱圧締時における離型性の問題を解決するため、木質チップ又は繊維とウレタン樹脂系のバインダーを用いてパーティクルボード又はファイバーボードを製造する方法が提案されているが（特許文献２参照。）、得られるボードの剥離強度などの機械物性が実用上充分でないという問題がある。
【特許文献１】特開昭６２−５９００４号公報
【特許文献２】特開平２−２１４６０２号公報
【発明の開示】
【発明が解決しようとする課題】
【０００５】
本発明は、前記従来公知技術の問題点を解決して、製造の際の離型性が良好で耐水性や機械物性に優れた植物繊維質ボードを製造する方法、及びそれに用いるバインダー組成物を提供することを目的とする。
【課題を解決するための手段】
【０００６】
本発明者は、鋭意検討した結果、有機ポリイソシアネートにアルキレンカーボネートを少なくとも併用することにより、前記課題を解決しうることを見出し、本発明を完成するに至った。
【０００７】
すなわち本発明は、次の（Ａ）及び（Ｂ）からなること、を特徴とする植物繊維質ボード用バインダー組成物である。
（Ａ）有機イソシアネート
（Ｂ）アルキレンカーボネート
【０００８】
本発明は、次の（Ａ）、（Ｂ）及び（Ｃ）からなること、を特徴とする植物繊維質ボード用バインダー組成物である。
（Ａ）有機イソシアネート
（Ｂ）アルキレンカーボネート
（Ｃ）分子内に二重結合を有する脂肪酸エステル化合物
【０００９】
本発明は、次の（Ａ）、（Ｂ）及び（Ｄ）からなること、を特徴とする植物繊維質ボード用バインダー組成物である。
（Ａ）有機イソシアネート
（Ｂ）アルキレンカーボネート
（Ｄ）マレイン酸系化合物
【００１０】
本発明は、次の（Ａ）、（Ｂ）及び（Ｅ）からなること、を特徴とする植物繊維質ボード用バインダー組成物である。
（Ａ）有機イソシアネート
（Ｂ）アルキレンカーボネート
（Ｅ）ラジカル重合開始剤
【００１１】
本発明は、次の（Ａ）、（Ｂ）、（Ｃ）及び（Ｄ）からなること、を特徴とする植物繊維質ボード用バインダー組成物である。
（Ａ）有機イソシアネート
（Ｂ）アルキレンカーボネート
（Ｃ）分子内に二重結合を有する脂肪酸エステル化合物
（Ｄ）マレイン酸系化合物
【００１２】
本発明は、次の（Ａ）、（Ｂ）、（Ｃ）及び（Ｅ）からなること、を特徴とする植物繊維質ボード用バインダー組成物である。
（Ａ）有機イソシアネート
（Ｂ）アルキレンカーボネート
（Ｃ）分子内に二重結合を有する脂肪酸エステル化合物
（Ｅ）ラジカル重合開始剤
【００１３】
本発明は、次の（Ａ）、（Ｂ）、（Ｄ）及び（Ｅ）からなること、を特徴とする植物繊維質ボード用バインダー組成物である。
（Ａ）有機イソシアネート
（Ｂ）アルキレンカーボネート
（Ｄ）マレイン酸系化合物
（Ｅ）ラジカル重合開始剤
【００１４】
本発明は、次の（Ａ）、（Ｂ）、（Ｃ）、（Ｄ）及び（Ｅ）からなること、を特徴とする植物繊維質ボード用バインダー組成物である。
（Ａ）有機イソシアネート
（Ｂ）アルキレンカーボネート
（Ｃ）分子内に二重結合を有する脂肪酸エステル化合物
（Ｄ）マレイン酸系化合物
（Ｅ）ラジカル重合開始剤
【００１５】
また本発明は、植物繊維質材料に前記の各植物繊維質ボード用バインダー組成物を混合し、次いで該混合物をボード状に成形し、ラジカル重合させること、を特徴とする植物繊維質ボードの製造方法である。
【発明の効果】
【００１６】
本発明によりはじめて、製造の際の離型性が良好で、膨潤率、吸水率などの耐水性や剥離強度、曲げ強度などの機械物性に優れた植物繊維質ボードを製造する方法、及びそれに用いるバインダー組成物を提供することが可能となった。
【発明を実施するための最良の形態】
【００１７】
以下、本発明について詳しく説明する。
本発明において用いられる（Ａ）有機イソシアネートとしては、例えば、４，４′−ジフェニルメタンジイソシアネート、２，４′−ジフェニルメタンジイソシアネート、２，２′−ジフェニルメタンジイソシアネート、４，４′−ジフェニルメタンジイソシアネートと２，４′−ジフェニルメタンジイソシアネートと２，２′−ジフェニルメタンジイソシアネートの混合物を３０〜７０質量％と三核体を主成分とする多核体を７０〜３０質量％含有するポリフェニレンポリメチレンポリイソシアネート（以下、ポリメックＭＤＩという。）等のジフェニルメタンジイソシアネート系ポリイソシアネート、更には、２，４−トリレンジイソシアネート、２，６−トリレンジイソシアネートといった芳香族ポリイソシアネートが挙げられる。これらのうち、ジフェニルメタンジイソシアネート系ポリイソシアネートが好ましく、更に、その蒸気圧の低いことや低温時に結晶化が起こりにくいことから、ポリメリックＭＤＩが好ましい。
その他に、フェニレンジイソシアネート等の芳香族ジイソシアネート、キシリレンジイソシアネート、テトラメチルキシリレンジイソシアネート等の芳香脂肪族ジイソシアネート、テトラメチレンジイソシアネート、ヘキサメチレンジイソシアネート、３−メチル−１，５−ペンタンジイソシアネート、リジンジイソシアネート等の脂肪族ジイソシアネート、イソホロンジイソシアネート、水素添加トリレンジイソシアネート、水素添加キシリレンジイソシアネート、水素添加ジフェニルメタンジイソシアネート、水素添加テトラメチルキシリレンジイソシアネート等の脂環族ジイソシアネートも挙げられる。
これらのイソシアネート基の一部をビウレット、アロファネート、カルボジイミド、ウレトンイミン、イソシアヌレート（３量体）、ウレトジオン（２量体）、オキサゾリドン、アミド、イミド等に変性したものも使用することができる。
また、これらを水乳化タイプに変性したものも使用することができる。
これらは単独で又は２種以上を混合して使用することができる。
【００１８】
本発明において用いられる（Ｂ）アルキレンカーボネートとしては、例えば、エチレンカーボネート、プロピレンカーボネート、ブチレンカーボネートが挙げられる。
これらは単独で又は２種以上を混合して使用することができる。
【００１９】
本発明において用いられる（Ｃ）分子内に二重結合を有する脂肪酸エステル化合物としては、例えば、ひまし油及びそのアルキレンオキシド付加物、ひまし油を原料とする多価アルコールとのエステル交換物、多価アルコールのリシノール酸エステル若しくはリシノール酸エステルポリオール、ひまし油の部分脱水物、脱水物、部分アシル化物若しくは部分酸化物、桐油、大豆油、亜麻仁油、多価アルコールのオレイン酸エステル、多価アルコールのリノール酸エステル、多価アルコールのリノレン酸エステル、これらを主成分とするポリオール若しくはアクリルポリオールといった高級不飽和脂肪酸のエステルが挙げられる。また、エチレングリコールなどのグリコール類を代表とする多価アルコールとマレイン酸やフマル酸などの不飽和ポリカルボン酸とを縮合させて得られる、分子内に二重結合を有する不飽和ポリエステルも挙げられ、更に、不飽和ポリエステルにスチレン、フタル酸ジアリル、ジビニルベンゼンなどのビニル系モノマーを併用したものも挙げられる。また、これらを水乳化タイプに変性したものも使用することができる。これらのうち、高級不飽和脂肪酸のエステル、特にグリセリドが好ましい。
これらは単独で又は２種以上を混合して使用することができる。
【００２０】
本発明において用いられる（Ｄ）マレイン酸系化合物としては、例えば、マレイン酸、無水マレイン酸などのマレイン酸の誘導体が挙げられる。これらのうち、無水マレイン酸が好ましい。
これらは単独で又は２種以上を混合して使用することができる。
【００２１】
本発明において用いられる（Ｅ）ラジカル重合開始剤としては、例えば、２，２′−アゾビスイソブチロニトリル、２，２′−アゾビス−２−メチルブチロニトリル、２，２′−アゾビスイソ酪酸ジメチル、アゾビスシアノ吉草酸、１，１′−アゾビス−（シクロヘキサン−１−カルボニトリル）、２，２′−アゾビス−（２，４−ジメチルバレロニトリル）、２，２′−アゾビス−（４−メトキシ−２，４−ジメチルバレロニトリル）等のアゾ系化合物、１，１−ビス（ｔ−ブチルパーオキシ）−３，３，５−トリメチルシクロヘキサン、１，１−ビス（ｔ−ヘキシルパーオキシ）シクロヘキサン、１，１−ビス（ｔ−ヘキシルパーオキシ）−３，３，５−トリメチルシクロヘキサン、１，１−ビス（ｔ−ブチルパーオキシ）シクロヘキサン、１，１−ビス（ｔ−ブチルパーオキシ）シクロドデカン、ｎ−ブチル−４，４−ビス（ｔ−ブチルパーオキシ）バレレート、２，２−ビス（ｔ−ブチルパーオキシ）ブタン、ｔ−ブチルハイドロパーオキサイド、ジイソプロピルベンゼンハイドロパーオキサイド、ｐ−メンタンハイドロパーオキサイド、ｔ−ヘキシルパーオキサイド、１，１，３，３−テトラメチルブチルパーオキサイド、ｔ−ブチルクミルパーオキサイド、ジクミルパーオキサイド、ジ−ｔ−ブチルパーオキサイド、イソブチロイルパーオキサイド、３，５，５−トリメチルヘキサノイルパーオキサイド、オクタノイルパーオキサイド、ラウロイルパーオキサイド、ステアロイルパーオキサイド、コハク酸パーオキサイド、ベンゾイルパーオキサイド、トルイルベンゾイルパーオキサイド、ジイソプロピルパーオキシジカーボネート、ジ−ｎ−プロピルパーオキシジカーボネート、ビス（４−ｔ−ブチルシクロヘキシル）パーオキシジカーボネート、ジ−２−エトキシエチルパーオキシジカーボネート、ジ−２−メトキシブチルパーオキシジカーボネート、ジ−２−エチルヘキシルパーオキシジカーボネート、ジ（３−メチル−３−メトキシブチル）パーオキシジカーボネート、α，α′−ビス（ネオデカノイルパーオキシ）ジイソプロピルベンゼン、クミルパーオキシネオデカネート、１，１，３，３−テトラメチルブチルパーオキシネオデカネート、１−シクロヘキシル−１−メチルエチルパーオキシネオデカネート、ｔ−ヘキシルパーオキシネオデカネート、ｔ−ブチルパーオキシネオデカネート、ｔ−ヘキシルパーオキシピバレート、ｔ−ブチルパーオキシピバレート、２，５−ジメチル−２，５−ビス（２−エチルヘキシルパーオキシ）ヘキサン、１，１，３，３−テトラメチルブチルパーオキシ−２−エチルヘキサネート、１−シクロヘキシル−１−メチルエチルパーオキシ−２−エチルヘキサネート、ｔ−ヘキシルパーオキシ−２−エチルヘキサネート、ｔ−ブチルパーオキシ−２−エチルヘキサネート、ｔ−ブチルパーオキシイソブチレート、ｔ−ブチルパーオキシラウレート、ｔ−ブチルパーオキシ−３，５，５−トリメチルヘキサネート、ｔ−ヘキシルパーオキシイソプロピルモノカーボネート、ｔ−ブチルパーオキシイソプロピルモノカーボネート、ｔ−ブチルパーオキシ−２−エチルヘキシルモノカーボネート、２，５−ジメチル−２，５−ビス（ベンゾイルパーオキシ）ヘキサン、２，５−ジ��チル−２，５−ビス（ｍ−トルオイルパーオキシ）ヘキサン、ｔ−ブチルパーオキシアセテート、ｔ−ヘキシルパーオキシベンゾエート、ｔ−ブチルパーオキシ−ｍ−トルオイルベンゾエート、ｔ−ブチルパーオキシベンゾエート、ビス（ｔ−ブチルパーオキシ）イソフタレート等の有機過酸化物が挙げられる。また、これらを水乳化タイプに変性したものも使用することができる。
これらは単独で又は２種以上を混合して使用することができる。
【００２２】
本発明のバインダー組成物において、（Ｂ）アルキレンカーボネートは、（Ａ）有機イソシアネート１００質量部に対して１０〜２５０質量部、更に２０〜１００質量部使用するのが好ましい。（Ｃ）脂肪酸エステル化合物は、（Ａ）有機イソシアネート１００質量部に対して５００質量部以下、更に１０〜２５０質量部、特に２０〜１００質量部使用するのが好ましい。（Ｄ）マレイン酸系化合物は、（Ａ）有機イソシアネート１００質量部に対して１００質量部以下、更に０．１〜５０質量部、特に０．５〜２０質量部使用するのが好ましい。（Ｅ）ラジカル重合開始剤は、（Ａ）有機イソシアネートと（Ｂ）アルキレンカーボネートと（Ｃ）脂肪酸エステル化合物と（Ｄ）マレイン酸系化合物の合計量１００質量部に対して１０質量部以下、更に０．１〜５質量部使用するのが好ましい。
【００２３】
本発明において用いられる植物繊維質材料としては、例えば、木材（例えばラワン材）、樹皮、木質繊維、籾殻、藁（麦藁、稲藁、穀物藁など）、バカス、コルク、竹、亜麻、ジュート（貴麻）が挙げられる。これらの形状に付いては特に制限はないが、チップ状にして使用するのが好ましい。これらのうち、経済性の点からは、藁が最も有利である。
これらは単独で又は２種以上を混合して使用することができる。
【００２４】
本発明のバインダー組成物は、ボード形成時において内部まで十分に熱が伝わるような厚さ・形状をした植物繊維質材料に適用して集成材（例えばＯＳＢなど）を製造することもできる。
【００２５】
本発明においてバインダー組成物の植物繊維質材料への混合方法は、状況に応じ任意に選択できるが、例えば、（イ）（Ａ）有機イソシアネートと（Ｂ）アルキレンカーボネートと場合により更に（Ｃ）脂肪酸エステル化合物と（Ｄ）マレイン酸系化合物と（Ｅ）ラジカル重合開始剤を使用前に予め混合してから植物繊維質材料に配合する、または（ロ）植物繊維質材料に場合により（Ｃ）脂肪酸エステル化合物と（Ｄ）マレイン酸系化合物と（Ｅ）ラジカル重合開始剤を予めブレンドしておいてから（Ａ）有機イソシアネートと（Ｂ）アルキレンカーボネートを任意の順で配合してもよい。
なお、（Ａ）有機イソシアネートと（Ｂ）アルキレンカーボネートと場合により更に（Ｃ）脂肪酸エステル化合物と（Ｄ）マレイン酸系化合物と（Ｅ）ラジカル重合開始剤は、水や有機系の溶剤で希釈したり分散させてスプレーすることもできる。
【００２６】
本発明の植物繊維質ボードの製造方法において、バインダー組成物は、植物繊維質材料１００質量部に対して０．１〜５０質量部、更に０．５〜２５質量部、特に１〜１０質量部配合するのが好ましい。
【００２７】
本発明の植物繊維質ボードの製造におけるラジカル重合は、成形したボード製造用混合物をホットプレスなどの加圧、加熱条件で、具体的には例えば５０ｋｇ／ｃｍ２以下、１００〜２５０℃の条件で５〜１０００秒間処理することにより行なうのが好ましい。
前記加圧、加熱条件でボード製造用混合物を処理することにより、（Ａ）有機イソシアネートは藁中の水分や藁と（Ｃ）脂肪酸エステル化合物の分子内に存在する水酸基に反応し、（Ａ）有機イソシアネートは（Ｂ）アルキレンカーボネートと反応して（オキサゾリドン形成反応）、また、（Ｃ）脂肪酸エステル化合物の分子内の二重結合がラジカル重合して、更に、（Ｄ）マレイン酸系化合物は（Ｃ）脂肪酸エステル化合物の共役二重結合に反応し（Ｄｉｅｌｓ−Ａｌｄｅｒ反応）、（Ｄ）マレイン酸系化合物は（Ａ）有機イソシアネートと反応し（マレイン酸イミド生成反応）、（Ｄ）マレイン酸系化合物は（Ｃ）脂肪酸エステル化合物の二重結合に反応して（α−Ｈとの加成反応）、ボードを形成することができる。
【実施例】
【００２８】
以下、実施例などにより本発明を更に詳しく説明する。
実施例１
藁チップ１０００ｇを回転ブレンダードラム中に入れ、回転させながらポリメリックＭＤＩ（日本ポリウレタン工業（株）製ＷＣ−２２０）３０ｇとプロピレンカーボネート１０ｇの混合物をスプレーした。藁チップの粒度分布は図１に示す。
混合処理した藁チップをコウル板上に乗せた木枠（３００×３００×１５０ｍｍ）中に均一な厚さに充填し、木枠を除去後、加圧熱盤で１６０℃、２０ｋｇ／ｃｍ２の条件で５分間熱締してボードを製造した。
得られたボードはコウル板から容易に離型できた。
このボードの物性をＪＩＳ  Ａ５９０８に準じて測定した結果を原料組成と併せて表１に示す。
【００２９】
実施例２
実施例１において、プロピレンカーボネート１０ｇの代わりにエチレンカーボネート１０ｇを用いた以外は同様にして、ボードを製造し、物性を測定した。
得られたボードはコウル板から容易に離型できた。
このボードの物性及び原料組成を表１に示す。
【００３０】
実施例３
実施例１において、プロピレンカーボネート１０ｇの代わりにプロピレンカーボネート１５ｇとひまし油１５ｇを用いた以外は同様にして、ボードを製造し、物性を測定した。
得られたボードはコウル板から容易に離型できた。
このボードの物性及び原料組成を表１に示す。
【００３１】
実施例４
実施例３において、プロピレンカーボネート１５ｇの代わりにエチレンカーボネート１５ｇを用いた以外は同様にして、ボードを製造し、物性を測定した。
得られたボードはコウル板から容易に離型できた。
このボードの物性及び原料組成を表１に示す。
【００３２】
実施例５
実施例１において、更にエチレンカーボネート１０ｇと無水マレイン酸０.５ｇを用いた以外は同様にして、ボードを製造し、物性を測定した。
得られたボードはコウル板から容易に離型できた。
このボードの物性及び原料組成を表２に示す。
【００３３】
実施例６
実施例１において、プロピレンカーボネート１０ｇの代わりにプロピレンカーボネート１５ｇと無水マレイン酸０.５ｇを用いた以外は同様にして、ボードを製造し、物性を測定した。
得られたボードはコウル板から容易に離型できた。
このボードの物性及び原料組成を表２に示す。
【００３４】
実施例７
実施例１において、プロピレンカーボネート１０ｇの代りにエチレンカーボネート１５ｇと無水マレイン酸０.５ｇを用いた以外は同様にして、ボードを製造し、物性を測定した。
得られたボードはコウル板から容易に離型できた。
このボードの物性及び原料組成を表２に示す。
【００３５】
実施例８
実施例１において、更にジクミルパーオキサイド０.２ｇを用いた以外は同様にして、ボードを製造し、物性を測定した。
得られたボードはコウル板から容易に離型できた。
このボードの物性及び原料組成を表３に示す。
【００３６】
実施例９
実施例８において、プロピレンカーボネート１０ｇの代りにエチレンカーボネート１０ｇを用いた以外は同様にして、ボードを製造し、物性を測定した。
得られたボードはコウル板から容易に離型できた。
このボードの物性及び原料組成を表３に示す。
【００３７】
実施例１０
実施例１において、更に桐油１０ｇとエチレンカーボネート１０ｇと無水マレイン酸０．５ｇを用いた以外は同様にして、ボードを製造し、物性を測定した。
得られたボードはコウル板から容易に離型できた。
このボードの物性及び原料組成を表３に示す。
【００３８】
実施例１１
実施例１において、プロピレンカーボネート１０ｇの代りに１５ｇ用い、かつ、更にジクミルパーオキサイド０．２ｇと無水マレイン酸０．５ｇを用いた以外は同様にして、ボードを製造し、物性を測定した。
得られたボードはコウル板から容易に離型できた。
このボードの物性及び原料組成を表３に示す。
【００３９】
実施例１２
実施例１において、プロピレンカーボネート１０ｇの代りに１５ｇ用い、かつ、更に桐油１５ｇとジクミルパーオキサイド０．５ｇを用いた以外は同様にして、ボードを製造し、物性を測定した。
得られたボードはコウル板から容易に離型できた。
このボードの物性及び原料組成を表４に示す。
【００４０】
実施例１３
実施例２において、エチレンカーボネート１０ｇの代りに１５ｇ用い、かつ、更に桐油１５ｇとジクミルパーオキサイド０．５ｇを用いた以外は同様にして、ボードを製造し、物性を測定した。
得られたボードはコウル板から容易に離型できた。
このボードの物性及び原料組成を表４に示す。
【００４１】
実施例１４
実施例１において、更にひまし油１０ｇとエチレンカーボネート１０ｇとジクミルパーオキサイド０．２ｇを用いた以外は同様にして、ボードを製造し、物性を測定した。
得られたボードはコウル板から容易に離型できた。
このボードの物性及び原料組成を表４に示す。
【００４２】
実施例１５
実施例１において、更に桐油１０ｇとエチレンカーボネート１０ｇとジクミルパーオキサイド０．５ｇを用いた以外は同様にして、ボードを製造し、物性を測定した。
得られたボードはコウル板から容易に離型できた。
このボードの物性及び原料組成を表４に示す。
【００４３】
実施例１６
実施例２において、エチレンカーボネート１０ｇの代りに１５ｇ用い、かつ、更に桐油３０ｇとジクミルパーオキサイド０．２ｇと無水マレイン酸０．５ｇを用いた以外は同様にして、ボードを製造し、物性を測定した。
得られたボードはコウル板から容易に離型できた。
このボードの物性及び原料組成を表４に示す。
【００４４】
比較例１
実施例１において、プロピレンカーボネートを使用しない以外は同様にして、ボードを製造し、物性を測定した。
得られたボードはコウル板から容易に離型できた。
このボードの物性及び原料組成を表５に示す。
【００４５】
比較例２
実施例６において、ポリメトリックＭＤＩ３０ｇの代わりに４０ｇ使用し、かつ、プロピレンカーボネートを使用しない以外は同様にして、ボードを製造し、物性を測定した。
得られたボードはコウル板から容易に離型できた。
このボードの物性及び原料組成を表５に示す。
【００４６】
比較例３
実施例８において、ジクミルパーオキサイド０．２ｇの代わりに０．５ｇ使用し、かつ、プロピレンカーボネートを使用しない以外は同様にして、ボードを製造し、物性を測定した。
得られたボードはコウル板から容易に離型できた。
このボードの物性及び原料組成を表５に示す。
【００４７】
比較例４
実施例１１において、ジクミルパーオキサイド０．２ｇの代わりに０．３ｇ使用し、無水マレイン酸０．５ｇの代りに１．０ｇ使用し、かつ、プロピレンカーボネートを使用しない以外は同様にして、ボードを製造し、物性を測定した。
得られたボードはコウル板から容易に離型できた。
このボードの物性及び原料組成を表５に示す。
【００４８】
比較例５
実施例１１において、プロピレンカーボネートを使用せず、かつ、更に桐油１０ｇとひまし油１０ｇを使用した以外は同様にして、ボードを製造し、物性を測定した。
得られたボードはコウル板から容易に離型できた。
このボードの物性及び原料組成を表５に示す。
【００４９】
【表１】
2006007741.tif 000003
【００５０】
【表２】
2006007741.tif 000004
【００５１】
【表３】
2006007741.tif 000005
【００５２】
【表４】
2006007741.tif 000006
【００５３】
【表５】
2006007741.tif 000007
【図面の簡単な説明】
【００５４】
【図１】実施例１〜１６及び比較例１〜５で使用した藁チップの粒度分布を示すグラフである。
【図１】
2006007741.tif 000008